(57)【特許請求の範囲】
【請求項１】
表面層及び裏面層からなるダブル丸編地で構成されており、
前記裏面層のウエール列数は前記表面層のウエール列数より少なくなっており、
前記裏面層のニードルループのうち、その一部が数コースに亙る大ニードルループとなっており、
該大ニードルループ中にタックループが入り込んでおり、
前記裏面層が肌側となることを特徴とするスポーツウエア又はインナーウエア。
【請求項２】
裏面層のウエール列は、表面層のウエール列に対して１ウエール置きに飛ばして形成されている請求項１記載のスポーツウエア又はインナーウエア。
【発明の詳細な説明】
【技術分野】
【０００１】
本発明は、発汗した際に肌にべたつきにくく、肌離れ性のよいスポーツウエア又はインナーウエアに関するものである。
【背景技術】
【０００２】
マラソンやサッカー等の長時間の運動を伴うスポーツを行うと、大量の発汗によって着衣が濡れ、肌に密着してベタツキ感が生じる。このベタツキ感は不快であると共に競技にも悪影響を及ぼす。したがって、マラソンやサッカー等のスポーツ選手によって、大量の発汗時においても、ベタツキ感の生じないスポーツウエアが求められている。また、一般に着用する肌着等のインナーウエアにおいても、ベタツキ感が生じにくいことは望ましいことである。
【０００３】
従来より、ベタツキ感の生じにくいスポーツウエアやインナーウエアの素材として、布帛表面の比表面積比を特定範囲とし、布帛表裏の拡散面積比を特定値以上とし、肌への濡れ戻り率を特定値以下とし、かつ、接触冷感性を特定値以下とした布帛を用いることが提案されている（特許文献１、請求項１及び段落０００７）。しかしながら、かかる提案は、布帛の特性を提案しているにすぎず、具体的態様を開示するものではない。特許文献１の実施例を参照すると、異形断面の糸を用いてダブル丸編地を得、表面の比表面積比を特定範囲とし、表面と裏面でウエール方向のループ数を異ならせて表裏の拡散面積比を特定値以上とすることが開示されているにすぎない。
【０００４】
【特許文献１】特開２０１１−２６７２７号公報
【発明の概要】
【発明が解決しようとする課題】
【０００５】
本発明者等は、ベタツキ感の生じにくいスポーツウエアやインナーウエア（以下、両者をまとめて「スポーツウエア等」という。）を開発すべく研究を進めていたところ、ベタツキ感の一つの原因が布帛の肌離れ性にあることが判明した。すなわち、布帛が汗によって肌に密着して、離れにくいと、ベタツキ感を強く感じるのである。したがって、本発明の課題は、大量に発汗したときにも、肌離れ性の良好なスポーツウエア等を提供することにある。
【課題を解決するための手段】
【０００６】
本発明は、以下に示す特定構造の丸編地を採用することにより、上記課題を解決したものである。すなわち、本発明は、表面層及び裏面層からなるダブル丸編地で構成されており、前記裏面層のウエール列数は前記表面層のウエール列数より少なくなっており、前記裏面層のニードルループのうち、その一部が数コースに亙る大ニードルループとなっており、該大ニードルループ中にタックループが入り込んでおり、前記裏面層が肌側となることを特徴とするスポーツウエア等に関するものである。
【０００７】
本発明に係るスポーツウエア等は、表面層及び裏面層からなるダブル丸編地で構成されている。かかるダブル丸編地は、ダブル丸編機で編成されるものである。ダブル丸編地を編成するのに使用する糸としては、従来公知のものが用いられ、一般的にポリエステルマルチフィラメント糸やポリエステルマルチフィラメント仮撚加工糸が用いられる。マルチフィラメント糸を構成する各繊維の横断面は円形であってもその他の異形の形状であってもよく、その繊度も０．１〜２．３デシテックス程度である。なお、本発明でいう表面層とは、スポーツウエア等の外側に位置する層のことであり、裏面層とはスポーツウエア等の肌側に位置する層のことである。
【０００８】
本発明は、裏面層のウエール列数を表面層のウエール列数より少なくしている。具体的に、表面層のウエール列数：裏面層のウエール列数＝１：０．７５〜０．２５とするのが好ましく、特に、表面層のウエール列数：裏面層のウエール列数＝１：０．５とするのがより好ましい。裏面層のウエール列数を少なくすることにより、裏面層に凹凸が生じる。したがって、凸部又は凹部の占有面積は、凸部の占有面積：凹部の占有面積＝１００：７５〜２５（％）となる。凹凸の高低差は０．１〜１．０ｍｍ程度である。かかる凹凸によって、肌との接触面積が少なくなり、肌離れ性が良好となる。
【０００９】
裏面層のウエール数を少なくする態様としては、たとえば、表面層のウエール列数が８列あるとき、裏面層のウエール列を２ウエールづつ飛ばして４列設ける態様が挙げられる（図１）。また、表面層のウエール列数が８列あるとき、裏面層のウエール列を１ウエールごとに飛ばして４列設ける態様が挙げられる（図２）。なお、図１及び図２において、黒色の縦長長方形が表面層のウエール列であり、薄墨色の縦長長方形が裏面層のウエール列である。
【００１０】
裏面層のウエール列が設けられていない箇所は、ウエール方向に走行するニードルループが不存在となっており、縦筋状の溝となっている。縦筋状の溝を形成するには、ウエール列が設けられていない箇所を連続して２列以上配置する必要がある。すなわち、少なくとも図１に示した態様で裏面層のウエール列を設ける必要がある。たとえば、図２に示したように、裏面層のウエール列が設けられていない箇所を１列にすると、明瞭な縦筋状の溝が形成されにくい。
【００１１】
裏面層のニードルループのうち、一部が数コースに亙る大ニードルループとなっている。一部というのは、ウエール方向に形成されたニードルループ数のうち、３０〜７０％程度のことであるが、一般的に５０％すなわち半数が大ニードルループとなっているのが好ましい。数コースというのは、２コース以上ということであるが、一般的に２〜４コース程度であり、２コースであるのが最も好ましい。この大ニードルループによって小さな孔が設けられ、通気性があって汗の蒸散に寄与するのである。大ニードルループの大きさは、０．０１ｍｍ2〜０．５ｍｍ2程度であり、その個数は１００個／２．５４ｃｍ2程度である。
【００１２】
２コースに亙る大ニードルループが半数設けられている例は、図３に示したとおりである。薄墨色の円が通常のニードルループであり、薄墨色の縦長楕円が大ニードルループである。図３に示したとおり、大ニードルループ中にタックループが入り込んでいる。なお、山印がタックループである。
【００１３】
以上の構成を持つダブル丸編地は、そのままで又は従来公知の吸水加工を施して、スポーツウエア等の素材とする。かかるダブル丸編地は、大ニードルループによって通気孔が設けられており、通気度は８０〜１５０ｃｍ3／ｃｍ2・ｓｅｃ程度となっている。なお、通気度は、ＪＩＳ  Ｌ１０１８  ８. ３３. １（フラジール法）に準拠して測定したものである。また、ダブル丸編地の目付は１００〜２００ｇ／ｍ2程度である。そして、表面層を外側に裏面層を肌側にし、かつ、ウエール方向を身長方向として縫製し、本発明に係るスポーツウエア等が得られるのである。
【発明の効果】
【００１４】
本発明に係るスポーツウエア等は、裏面層に設けられた大ニードルループが通気孔となり、汗を肌から蒸散させやすい。これに加えて、本発明においては、裏面層のウエール列数が表面層のウエール列数よりも少ないので、肌に当たる裏面層に凹凸が生じて、肌との接触面積が少なくなり、肌離れ性が良好となる。以上の結果、本発明に係るスポーツウエア等は、肌離れ性が良好でベタツキ感が少ないという効果を奏する。
【実施例】
【００１５】
実施例
［糸の準備］
表面層のニードルループ形成用糸及び表裏面を繋ぐタックループ形成用糸として、８４デシテックス／３６フィラメントのセミダルポリエステルマルチフィラメント仮撚加工糸（捲縮率６０％）を準備した。
裏面層のニードルループ形成用糸として、８４デシテックス／７２フィラメントのフルダルポリエステルマルチフィラメント仮撚加工糸（捲縮率４０％）を準備した。
裏面層のニードルループ形成用糸として、５６デシテックス／３６フィラメントのフルダルポリエステルマルチフィラメント糸（捲縮率０％）を準備した。
【００１６】
前記糸を、福原精機製ダブル丸編機（ＬＰＪ型、釜径３３インチ、針密度２８Ｇ）に供給し、図４の編組織でダブル丸編地を編成した。すなわち、図４中、給糸口Ｆ１、Ｆ３、Ｆ５、Ｆ７に上記仮撚加工糸（捲縮率６０％）を導入し、Ｆ４、Ｆ８に仮撚加工糸（捲縮率４０％）を導入し、Ｆ２、Ｆ６にマルチフィラメント糸（捲縮率０％）を導入した。この編組織は、表面層のウエール列数：裏面層のウエール列数＝１：０．５であって、裏面層のウエール列は、表面層のウエール列に対して、１ウエールごとに飛ばして設けられたもの（図２の態様）であり、裏面層の各ウエール列には、２コースに亙る一つの大ニードルループと１コースのニードルループ二つとが、ウエール方向（たて方向）に交互に並んでおり、かつ、コース方向（よこ方向）に千鳥状に設けられたもの（図３の態様）である。得られたダブル丸編地を液流染色機を用い、８０℃で３０分間の条件で精練処理を行った。その後、下記染色液を用いて、１３０℃で３０分間の条件で、染色及び吸水加工を行い、続いて仕上セットを行い、目付１５０ｇ／ｍ2で通気度１３０ｃｍ3／ｃｍ2・ｓｅｃの丸編地を得た。
［染色液］
分散染料                                        １．０％ｏ．ｍ．ｆ
（ダイスター社製、Ｄｉｎｉｘ  Ｂｌｕｅ  ＵＮ−ＳＥ）
酢酸                                            ０．２ｃｃ／ｌ
分散均染剤（日華化学社製、ニッカサンソルト）    ０．５ｇ／ｌ
吸水加工剤（高松油脂株式会社製、ＳＲ１８００）  ２．０％ｏ．ｍ．ｆ
【００１７】
仕上セット後のダブル丸編地は、裏面層に約０．３ｍｍ深さの凹凸が形成されていた。また、裏面層には約０．３ｍｍ2の大きさの通気孔が形成されていた。このダブル丸編地を用い、ウエール方向を身長方向として、スポーツウエアを縫製した。このスポーツウエアの着用試験を行ったところ、肌離れ性が良好で、ベタツキ感の少ないものであった。
【００１８】
実施例で得られたダブル丸編地に、以下の方法で引き上げ荷重を測定した。ダブル丸編地を１０ｃｍ角の正方形に裁断し、その重心の表面のみに（すなわち、丸編地の重心の裏面には至らないように）縫い針を用いて、糸［ポリエステルミシン糸（株式会社クラレ製、クラレエステル「クラフテル２０／４０００ｍ（商品名）」）］を通した。その後、縫い針から糸を外し、糸の両端を結んで全長約１０ｃｍの輪を作った。さらに、この糸の輪にゼムクリップを用いて輪ゴム（共和社製、「オーバンドＮｏ．１６（商品名）」）を直列に繋いだ。丸編地の裏面（肌側となる面）が、厚さ５ｍｍで２０ｃｍ角のアクリル板に当接するようにして、丸編地をアクリル板上に載置した。そして、この丸編地に３ｍｌの水を丸編地中央部に付与した後、そのままの状態で１分間放置した。その後、輪ゴムを引張試験機［株式会社島津製作所製の「オートグラフ（型番：ＡＧＳ−５ｋＮＸ）」］の上把持部で把持して、垂直方向に引き上げ速度５００ｍｍ／分で引き上げて、引き上げ荷重を読み取った。この測定を５回行い、５回の引き上げ荷重の平均値を求めた。この結果は、以下のとおりであった。
・実施例で得られたダブル丸編地・・・７．６ｃＮ
【００１９】
引き上げ荷重が低ければ低いほど、肌離れ性がより良好になるが、本発明者らの検討によれば、引き上げ荷重が８．０ｃＮ以下であると、肌離れ性が良好でベタツキ感が少ないと感じ取れることがわかった。実施例に係るダブル丸編地は、引き上げ荷重が８．０ｃＮ以下となっており、肌離れ性が良好である。
【図面の簡単な説明】
【００２０】
【図１】本発明に用いる丸編地のウエール列の配置状態の一例を示した模式図である。
【図２】本発明に用いる丸編地のウエール列の配置状態の他の例を示した模式図である。
【図３】本発明に用いる丸編地の裏面層のニードルループ及び大ニードルループの配置状態の一例を示した模式図である。
【図４】実施例で用いた編組織図である。
【図１】
0006570108.tif 000002
【図２】
0006570108.tif 000003
【図３】
0006570108.tif 000004
【図４】
0006570108.tif 000005